ИНГИБИТОР ВСПЕНИВАНИЯ ПОЛИВИНИЛХЛОРИДА
POLYVINYL CHLORIDE FOAMING INHIBITOR

Изобретение относится к ингибиторам вспенивания поливинилхлорида и может использоваться при производстве вспененных виниловых обоев, линолеума и других подобных материалов.
Виниловые обои состоят из двух слоев: нижнего - бумажного или флизелиновогомоноэтиловых эфиров три- и тетраэтиленгликолей  и верхнего, выполненного из поливинилхлорида, способного противостоять механическим воздействиям и загрязнениям. Верхний слой, как правило, декорируется тиснением или иллюстрациями. Благодаря использованию при их производстве инновационных компонентов и передовых методик, отделочные материалы данного класса получаются очень прочными, надежными, долговечными.
Известны виниловые обои горячего тиснения: компакт-винил, тяжелый винил, шелкография, ингибирование (химическое тиснение).
Обои, полученные ингибированием или химическим тиснением, имеют гладкую, чаще всего глянцевую, поверхность, что дает им преимущество перед другими типами обоев при устранении загрязнений. При производстве данного типа обоев на бумажную основу с нанесенным на нее слоем поливинилхлорида и с напечатанным рисунком наносятся специальные вещества - ингибиторы - вещества, препятствующие вспениванию. Полотно подается в печь, где виниловый слой равномерно увеличивается в объеме за исключением тех участков, на которые нанесены ингибиторы. Получаемые этим способом обои обладают повышенной прочностью, повышенной стойкостью к солнечным лучам, к воздействию влаги и моющих средств. Первоначально данный тип обоев был разработан специально для отделки кухонь и ванных комнат и дизайн соответствовал только этому назначению: рисунок имитировал керамическую плитку или кирпичи. Сейчас можно встретить такие дизайны в технике ингибирования, которые значительно расширяют сферу их применения.
При производстве обоев химического тиснения применяется метод зонного ингибирования вспененного винила. Другими словами - на некоторые участки полотна, покрытого поливинилхлоридом, наносят специальный реагент - ингибитор, который подавляет вспенивание винила. После этого полотно разогревается в специальной камере и виниловый слой, не обработанный ингибитором, вспенивается и увеличивается в объеме.
Упомянутые ингибиторы позволяют замедлить процесс разложения азодикарбонамида. В основном такие соединения используются в процессе, называемом химическое тиснение. Этот процесс применяется не только при производстве вспененных обоев, но и при изготовлении напольных покрытий из пластифицированного ПВХ. Чаще всего в качестве ингибиторов используются ди- и трикарбоновые кислоты, их ангидриды и некоторые производные бензотриазола.
Например, известен ингибитор вспенивания ПВХ марки MARK I 498, включающий соединения гетероциклические N,N-бис(2-этилгексил)-4-метил-1Н-бензотриазол-1-метиламин технический.
Известен также замедлитель вспенивания ПВХ паст марки FOLCO-INHIBITOR F 1079. APT. 15380-056-000, который используется для регулировки высоты вспенивания ПВХ - паст (пластизолей) при производстве виниловых обоев - 100% производное бензотриазола.
Известен ингибитор вспенивания декоративного пеноматериала на основе ПВХ, представляющий собой смесь бензотриазола с тиомочевиной в соотношении 2:1 [Авторское свидетельство СССР №1754467, МПК C08L 27/06].
Этот ингибитор является наиболее близким по составу к заявляемому и принят за прототип изобретения. Его недостатками являются: непригодность для его нанесения способом глубокой печати при изготовлении, например, обоев, а также высокая стоимость и потребность в специальном оборудовании при его приготовлении.
Изобретение решает задачу создания ингибитора вспенивания поливинилхлорида, пригодного для нанесения его способом глубокой печати, а также имеющего низкую стоимость и не нуждающегося в специальном оборудовании при его приготовлении.
Поставленная задача решается тем, что предлагается ингибитор вспенивания поливинилхлорида, включающий бензотриазол, связующее, диспергатор, стабилизатор консистенции, наполнитель, антивспениватель и воду при следующем соотношении названных компонентов, мас. %:
Бензотриазол
6-7
Связующее
15-20
Диспергатор
0,40-0,50
Стабилизатор консистенции
0,05-0,10
Наполнитель
1-2
Антивспениватель
0,5-1
Вода
Остальное
Ингибитор дополнительно может содержать изопропиловый спирт в количестве 25-30 мас. %.
Ингибитор дополнительно может содержать гликоль из ряда: этиленгликоль или пропиленгликоль в количестве 0.20-0.30 мас. %.
Связующим ингибитора может быть дисперсия поливинилацетатная, или стиролакриловая, или акриловая.
2
28
18
2
2
Ингибитор дополнительно может содержать осветлитель из ряда: диоксид титана TiO или бензоксазол CHNO в количестве 0.001-0.005 мас. %.
Диспергатором в составе ингибитора может быть полиакрилат натрия или полиакрилат аммония.
Стабилизатором консистенции в составе ингибитора может быть фосфат калия или фосфат натрия.
Наполнителем в составе ингибитора может быть преимущественно карбонат кальция.
Ингибитор дополнительно может содержать загуститель из ряда: целлюлоза или крахмал в количестве 0.2-0.3 мас. %.
Ингибитор дополнительно может содержать водорастворимое поверхностно-активное вещество в количестве 0.15-0.25 мас. %.
Антивспенивателем в составе ингибитора могут быть антивспениватели на основе алифатических углеводородов, например, марок Foamaster, или Antifoam, или Лента.
Для приготовления ингибитора вспенивания поливинилхлорида смешивают в указанных пропорциях компоненты: воду, антивспениватель, наполнитель - карбонат кальция, стабилизатор консистенции, диспергатор, связующее, до однородной массы. Полученную смесь выдерживают в течение 12 часов и далее к ней добавляют бензотриазол в заданных пропорциях. Полученную композицию дополнительно перемешивают до однородности.
-1
Полученный ингибитор вспенивания имеет вязкость 29-30 сек, на вискозиметре ВЗ-4, хорошую укрывистость и адгезию к печатному слою, что позволяет наносить его методом глубокой печати с помощью валковых машин. Скорость высыхания полученного ингибитора позволяет работать на печатной машине со скоростью более 80 метров в минуту.
Таким образом, предлагаемый ингибитор вспенивания поливинилхлорида характеризуется хорошей укрывистостью и адгезией к печатному слою, быстрой высыхаемостью, позволяет работать с высокой скоростью, при этом его изготовление не требует специального оборудования, так как его ингредиенты легко смешиваются, а также он может наноситься способом глубокой печати при производстве вспененных обоев и других объектов, например, линолеума.
Пример 1
Бензотриазол (6 г) смешивают с осветлителем - оксидом титана (0.001 г) и изопропиловым спиртом (25 г) в емкости. Смесь перемешивают до однородности.
Далее воду (51,5 г), антивспениватель - Foamaster (0.5 г), анионные ПАВ - сульфанол (0.15 г), наполнитель - карбонат кальция (1 г), загуститель целлюлозу (0.2 г), стабилизатор консистенции - фосфат калия (0.05 г), диспергатор - полиакрилат натрия (0.4 г), связующее - дисперсия поливинилацетатная (15 г) и этиленгликоль (0.2 г) смешивают до однородности и оставляют на 12 часов в покое.
По истечении 12 часов обе смеси объединяют и перемешивают до однородности.
Полученный ингибитор состоит, мас. %:
Бензотриазол
6
Спирт
25
Гликоль
0,20
Связующее
15
Осветлитель
0,001
Диспергатор
0,40
Стабилизатор консистенции
0,05
Загуститель
0,2
Карбонат кальция
1
ПАВ
0,15
Антивспениватель
0,5
Вода
Остальное
-1
Полученный ингибитор вспенивания имеет вязкость 29 сек, на вискозиметре ВЗ-4, хорошую укрывистость и адгезию к печатному слою, что позволяет наносить его методом глубокой печати с помощью валковых машин. Скорость высыхания полученного ингибитора позволяет работать на печатной машине со скоростью более 80 метров в минуту.
Пример 2
Бензотриазол (7 г) смешивают с осветлителем - оксидом титана (0.005 г) и изопропиловым спиртом (30 г) в емкости. Смесь перемешивают до однородности.
Далее воду (38,5 г), антивспениватель - Antifoam (1 г), катионные ПАВ - сульфанол (0.25 г), наполнитель - карбонат кальция (1 г), загуститель - целлюлозу (0.3 г), стабилизатор консистенции - фосфат калия (0.1 г), диспергатор - полиакрилат натрия (0.5 г), связующее - дисперсия поливинилацетатная (20 г) и пропиленгликоль (0.3 г) смешивают до однородности и оставляют на 12 часов в покое.
По истечении 12 часов обе смеси объединяют и перемешивают до однородности.
Полученный ингибитор состоит, мас. %:
Бензотриазол
7
Спирт
30
Гликоль
0,30
Связующее
20
Осветлитель
0,005
Диспергатор
0,50
Стабилизатор консистенции
0,10
Загуститель
0,3
Карбонат кальция
2
ПАВ
0,25
Антивспениватель
1
Вода
Остальное
-1
Полученный ингибитор имеет вязкость 35 сек, на вискозиметре ВЗ-4, хорошую укрывистость и адгезию к печатному слою, что позволяет наносить его методом глубокой печати с помощью валковых машин. Скорость высыхания полученного ингибитора позволяет работать на печатной машине со скоростью более 70 метров в минуту.